СПОСОБ ПОЛУЧЕНИЯ СЛОИСТОГО ИЗДЕЛИЯ ИЗ ПОЛИМЕРНЫХ МАТЕРИАЛОВ

1. Способ получения слоистого изделия из полимерных материалов, содержащего три слоя, отличающийся тем, что он включает следующие последовательные операции:
- получение капролона или другого композиционного высокомолекулярного соединения и формование из него основного несущего, наиболее массивного первого внутреннего слоя, имеющего форму готового изделия (детали);
- подготовка внутреннего слоя к созданию на его рабочей поверхности, покрытия путем ее механической обработки, очистки ацетоном и нанесения второго связующего слоя из адгезива, например силбонда;
- заливка поверх адгезива третьего наружного слоя, например из полиуретана, его полимеризация для формования покрытия на рабочей поверхности изделия.
2. Способ по п.1, отличающийся тем, что для производства капролона предварительно осушенный расплавленный капролактам загружают строго одинаковое количество в два реактора, оснащенных рубашкой обогрева, уровнемером и мешалками, туда же подают инертный газ, например азот, для исключения контакта с кислородом воздуха, температура в реакторах поддерживается в пределах 120-135°С, затем в одном из реакторов готовят расплав активатора, а в другом - катализатора, для приготовления расплава активатора в один из реакторов вводят толуилендиизоцианат, а в другой для приготовления расплава катализатора - металлический натрий, перемешивание расплава в реакторах осуществляют в течение 5-10 мин.
2
3. Способ по п.1, отличающийся тем, что для формования внутреннего основного слоя, имеющего форму изделия, расплавы активатора и катализатора подают в смесительную головку под давлением 100 кгс/см и заливают в предварительно подготовленную форму, нагретую до 135°С.
4. Способ по п.1, отличающийся тем, что процесс полимеризации начинается с момента смешения расплавов активатора и катализатора и сопровождается повышением температуры на 40-60°С, форму с залитой смесью расплавов помещают в предварительно разогретую до 140-180°С печь, где происходит полимеризация в течение 60-90 мин.
5. Способ по п.1, отличающийся тем, что после полимеризации осуществляют постепенное охлаждение изделия в течение 12 ч путем равномерного понижения температуры печи до температуры окружающей среды.
6. Способ по п.1, отличающийся тем, что подготовка рабочей что поверхности внутреннего слоя к нанесению покрытия заключается в том, что ее обрабатывают механически посредством нанесения проточек в виде встречных левой и правой резьбы до середины по ширине (высоте) детали, очищают ацетоном и наносят второй средний связующий слой, состоящий из адгезива, например силбонда.
7. Способ по п.1, отличающийся тем, что расплавленный материал покрытия, например полиуретан, заливают в предварительно разогретую форму в щель между ее внутренней поверхностью и рабочей поверхностью изделия и выдерживают в печи при температуре до 100°С в течение одного часа, после охлаждения изделие с нанесенным третьим наружным слоем извлекают из формы.